"下記一般式Iで表される強度向上剤A及び有機物固体Bを必須成分として含有してなるポリオール組成物であって、ポリオール組成物中にBが分散されてなるポリウレタンフォーム製造用ポリオール組成物C。[一般式I中、R1は活性水素含有化合物から1個の活性水素を除いた残基を表す。複数のR1は、それぞれ同一でも異なっていてもよい。;Yは3価以上の芳香族ポリカルボン酸Dからカルボキシル基を除いた残基を表す。Yの芳香環は炭素原子から構成される。芳香環の置換基は水素原子でも他の置換基でもよいが、少なくとも一つの置換基が水素原子である。;aは2≦a≦芳香環置換基数-2を満たす整数である。;Zはm価以上の活性水素含有化合物からm個の活性水素を除いた残基を表す。;mは1~10の整数を表す。]分散されている有機物固体Bの体積平均粒子径が0.01~500μmである請求項1に記載のポリウレタンフォーム製造用ポリオール組成物。強度向上剤Aの水酸基価が0~700mgKOH/gである請求項1又は2に記載のポリウレタンフォーム製造用ポリオール組成物。強度向上剤Aの芳香環濃度mmol/gが0.1~10.0である請求項1~3のいずれかに記載のポリウレタンフォーム製造用ポリオール組成物。強度向上剤A中のYの含量が、Aの数平均分子量を基準として0.5~50重量である請求項1~4のいずれかに記載のポリウレタンフォーム製造用ポリオール組成物。さらにポリオールPを必須成分として含有してなる請求項1~5のいずれかに記載のポリウレタンフォーム製造用ポリオール組成物。ポリオール組成物Cの重量を基準とする有機物固体Bの含有量が、0.1~55重量である請求項1~6のいずれかに記載のポリウレタンフォーム製造用ポリオール組成物。ポリオール組成物Cの重量を基準とする強度向上剤Aの含有量が、0.1~99.9重量である請求項1~7のいずれかに記載のポリウレタンフォーム製造用ポリオール組成物。請求項1~8のいずれかに記載のポリウレタンフォーム製造用ポリオール組成物Cと、有機ポリイソシアネート成分Dとを、発泡剤、触媒及び整泡剤の存在下に反応させてなるポリウレタンフォームの製造方法。本発明の目的は、高い機械物性引張強度、引裂強度、圧縮硬さを有するポリウレタンフォームを製造可能となるポリウレタンフォーム製造用ポリオール組成物及びこのポリオール組成物を用いたポリウレタンフォームの製造方法を提供することである。本発明者らは、これらの問題点を解決するべく鋭意検討した結果、特定の構造を有する強度向上剤と有機物固体とを使用することで、高い機械物性引張強度、圧縮硬さを有するポリウレタンフォームが得られることを見出し本発明に到達した。すなわち、本発明の第1の発明は、下記一般式Iで表される強度向上剤A及び有機物固体Bを必須成分として含有してなるポリオール組成物であって、ポリオール組成物中にBが分散されてなるポリウレタンフォーム製造用ポリオール組成物Cである。[一般式I中、R1は活性水素含有化合物から1個の活性水素を除いた残基を表す。複数のR1は、それぞれ同一でも異なっていてもよい。;Yは3価以上の芳香族ポリカルボン酸Dからカルボキシル基を除いた残基を表す。Yの芳香環は炭素原子から構成される。芳香環の置換基は水素原子でも他の置換基でもよいが、少なくとも一つの置換基が水素原子である。;aは2≦a≦芳香環置換基数-2を満たす整数である。;Zはm価以上の活性水素含有化合物からm個の活性水素を除いた残基を表す。;mは1~10の整数を表す。]また、本発明の第2の発明は、上記のポリウレタンフォーム製造用ポリオール組成物Cと、有機ポリイソシアネート成分Dとを、発泡剤、触媒及び整泡剤の存在下に反応させてなるポリウレタンフォームの製造方法である。本発明のポリウレタンフォーム製造用ポリオール組成物を使用すると、高い機械物性引張強度、引裂強度、圧縮硬さのポリウレタンフォームを得ることができる。本発明において、強度向上剤Aは、下記一般式Iで表される構造を有する。一般式I中、R1は活性水素含有化合物から1個の活性水素を除いた残基を表す。活性水素含有化合物としては、水酸基含有化合物、アミノ基含有化合物、カルボキシル基含有化合物、チオール基含有化合物及びリン酸化合物;分子内に2種以上の活性水素含有官能基を有する化合物が含まれる。これら活性水素含有化合物は、1種類でも複数種類でも使用することができる。すなわち、複数のR1は、それぞれ同一でも異なっていてもよい。水酸基含有化合物としては、1価のアルコール、2~8価の多価アルコール、フェノール及び多価フェノール等が含まれる。具体的にはメタノール、エタノール、ブタノール、オクタノール、ベンジルアルコール、ナフチルエタノール等の1価のアルコール;エチレングリコール、プロピレングリコール、1,3及び1,4-ブタンジオール、1,6-ヘキサンジオール、1,10-デカンジオール、ジエチレングリコール、ネオペンチルグリコール、シクロヘキサンジオール、シクロヘキサンジメタノール、1,4-ビスヒドロキシメチルシクロヘキサン及び1,4-ビスヒドロキシエチルベンゼン等の2価アルコール;グリセリン及びトリメチロールプロパン等の3価アルコール;ペンタエリスリトール、ソルビトール、マンニトール、ソルビタン、ジグリセリン、ジペンタエリスリトール等、ショ糖、グルコース、マンノース、フルクトース、メチルグルコシド及びその誘導体等の4~8価のアルコ―ル;フェノール、フロログルシン、クレゾール、ピロガロ―ル、カテコール、ヒドロキノン、ビスフェノ―ルA、ビスフェノールF、ビスフェノールS、1-ヒドロキシナフタレン、1,3,6,8-テトラヒドロキシナフタレン、アントロール、1,4,5,8-テトラヒドロキシアントラセン及び1-ヒドロキシピレン等のフェノ―ル;ポリブタジエンポリオール;ひまし油系ポリオール;ヒドロキシアルキルメタアクリレートの共重合体及びポリビニルアルコール等の多官能例えば官能基数2~100ポリオール、フェノールとホルムアルデヒドとの縮合物ノボラック並びに米国特許3265641号明細書に記載のポリフェノール等が挙げられる。なお、メタアクリレートとは、メタクリレート及び/又はアクリレートを意味し、以下において同様である。アミノ基含有化合物としては、アミン、ポリアミン及びアミノアルコール等が含まれる。具体的には、アンモニア;炭素数1~20のアルキルアミンブチルアミン等及びアニリン等のモノアミン;エチレンジアミン、ヘキサメチレンジアミン及びジエチレントリアミン等の脂肪族ポリアミン;ピペラジン及びN-アミノエチルピペラジン等の複素環式ポリアミン;ジシクロヘキシルメタンジアミン及びイソホロンジアミン等の脂環式ポリアミン;フェニレンジアミン、トリレンジアミン及びジフェニルメタンジアミン等の芳香族ポリアミン;モノエタノ―ルアミン、ジエタノ―ルアミン及びトリエタノ―ルアミン等のアルカノ―ルアミン;ジカルボン酸と過剰のポリアミンとの縮合により得られるポリアミドポリアミン;ポリエーテルポリアミン;ヒドラジンヒドラジン及びモノアルキルヒドラジン等、ジヒドラジッドコハク酸ジヒドラジッド及びテレフタル酸ジヒドラジッド等、グアニジンブチルグアニジン及び1-シアノグアニジン等;ジシアンジアミド等;が挙げられる。カルボキシル基含有化合物としては、酢酸及びプロピオン酸等の脂肪族モノカルボン酸;安息香酸等の芳香族モノカルボン酸;コハク酸、フマル酸、セバシン酸及びアジピン酸等の脂肪族ポリカルボン酸;フタル酸、イソフタル酸、テレフタル酸、トリメリット酸、ナフタレン-1,4ジカルボン酸、ナフタレン-2,3,6トリカルボン酸、ピロメリット酸、ジフェン酸、2,3-アントラセンジカルボン酸、2,3,6-アントラセントリカルボン酸、及びピレンジカルボン酸等の芳香族ポリカルボン酸;アクリル酸の共重合物等のポリカルボン酸重合体官能基数2~100等が挙げられる。チオール基含有化合物としては、1官能のフェニルチオール、アルキルチオール及びポリチオール化合物が含まれる。ポリチオールとしては、2~8価の多価チオールが挙げられる。具体的にはエチレンジチオール及び1、6-ヘキサンジチオール等が挙げられる。リン酸化合物としては燐酸、亜燐酸及びホスホン酸等が挙げられる。活性水素含有化合物としては、分子内に2種以上の活性水素含有官能基水酸基、アミノ基、カルボキシル基、チオール基及びリン酸基等を有する化合物も使用できる。また、活性水素含有化合物としては、上記活性水素含有化合物のアルキレンオキサイド付加物を使用することもできる。活性水素含有化合物に付加させるアルキレンオキサイド以下、AOと略すとしては、炭素数2~6のAO、例えば、エチレンオキサイド以下、EOと略す、1,2-プロピレンオキサイド以下、POと略す、1,3-プロピレオキサイド、1,2ブチレンオキサイド及び1,4-ブチレンオキサイド等が挙げられる。これらのうち、性状や反応性の観点から、PO、EO及び1,2ブチレンオキサイドが好ましい。AOを2種以上使用する場合例えば、PO及びEOの付加方法としては、ブロック付加であってもランダム付加であってもよく、これらの併用であってもよい。さらに、活性水素含有化合物としては、上記活性水素含有化合物とポリカルボン酸脂肪族ポリカルボン酸や芳香族ポリカルボン酸との縮合反応で得られる活性水素含有化合物ポリエステル化合物を使用することができる。縮合反応においては活性水素含有化合物、ポリカルボン酸共に1種類を使用してもよく、2種以上を併用してもよい。脂肪族ポリカルボン酸とは、以下1、2を満たす化合物を意味する。11分子が有するカルボキシル基が2個以上である。2カルボキシル基が芳香環に直接結合していない。脂肪族ポリカルボン酸には、コハク酸、アジピン酸、セバシン酸、マレイン酸及びフマル酸等が挙げられる。芳香族ポリカルボン酸とは以下1~3を満たす化合物を意味する。11分子が有する芳香環の数が1個以上である。21分子が有するカルボキシル基の数が2個以上である。3カルボキシル基が芳香環に直接結合している。芳香族ポリカルボン酸としては、フタル酸、イソフタル酸、テレフタル酸、2,2’ビベンジルジカルボン酸、トリメリット酸、ヘミリット酸、トリメシン酸、ピロメリット酸及びナフタレン-1,4ジカルボン酸、ナフタレン-2,3,6トリカルボン酸、ジフェン酸、2,3-アントラセンジカルボン酸、2,3,6-アントラセントリカルボン酸及びピレンジカルボン酸等の炭素数8~18の芳香族ポリカルボン酸が挙げられる。また、ポリカルボン酸と活性水素含有化合物との縮合反応を実施する際に、ポリカルボン酸の無水物や低級アルキルエステルを使用することもできる。強度向上剤のハンドリング及びポリウレタンフォームの機械物性伸び、引張強度、圧縮硬さ向上の観点から、R1とする活性水素含有化合物としては、水酸基含有化合物、アミノ基含有化合物、これらのAO付加物及び活性水素含有化合物とポリカルボン酸との縮合反応で得られるポリエステル化合物が好ましく、さらに好ましくはメタノール、エタノール、ブタノール、エチレングリコール、プロピレングリコール、グリセリン、ペンタエリスリトール、ソルビトール、ショ糖、ベンジルアルコール、フェノール、メチルアミン、ジメチルアミン、エチルアミン、ジエチルアミン、ブチルアミン、ジブチルアミン、フェニルアミン、ジフェニルアミン、これらのEO及び/又はPO付加物並びにこれら活性水素化合物とフタル酸及び/又はイソフタル酸との縮合物が好ましい。一般式I中、Yは3価以上の芳香族ポリカルボン酸Cからカルボキシル基を除いた残基を表す。Yの芳香環は炭素原子から構成される。芳香環の置換基は水素原子でも他の置換基でもよいが、少なくとも1つの置換基が水素原子である。すなわち、Yの芳香環は、その芳香環を構成する炭素原子に結合した少なくとも一つの水素原子を有する。他の置換基とは、アルキル基、ビニル基、アリル基、シクロアルキル基、ハロゲン原子、アミノ基、カルボニル基、カルボキシル基、ヒドロキシル基、ヒドロキシアミノ基、ニトロ基、ホスフィノ基、チオ基、チオール基、アルデヒド基、エーテル基、アリール基、アミド基、シアノ基、ウレア基、ウレタン基、スルホン基、エステル基及びアゾ基等が挙げられる。機械物性向上伸び、引張強度、圧縮硬さ及びコストの観点から、他の置換基としては、アルキル基、ビニル基、アリル基、アミノ基、アミド基、ウレタン基及びウレア基が好ましい。Y上の置換基の配置としては、機械物性向上の観点から、2個のカルボニル基が隣接し、3個目のカルボニル基と1又は2個目のカルボニル基の間に置換基として水素が配置された構造が好ましい。Yを構成する3価以上の芳香族ポリカルボン酸Cとしては、トリメリット酸、ヘミリット酸、トリメシン酸、ピロメリット酸、ナフタレン-2,3,6トリカルボン酸及び2,3,6-アントラセントリカルボン酸等の炭素数8~18の芳香族ポリカルボン酸が挙げられる。強度向上剤のハンドリング及びポリウレタンフォームの機械物性引張強度、引裂強度、圧縮硬さ向上の観点から、Yに使用するCは単環式化合物が好ましく、さらに好ましくはトリメリット酸及びピロメリット酸である。一般式I中のaは2≦a≦芳香環置換基数-2を満たす整数である。芳香環置換基数とは、芳香環を構成する炭素原子に結合する置換基の数である。例えば、炭素6個から構成される単環の芳香環では、芳香環置換基数が6であり、aとして2~4を取りうる。芳香環が単環の芳香環の場合、機械物性引張強度、引裂強度、圧縮硬さ向上の観点から、aは2又は3が好ましい。一般式I中のZはm価以上の活性水素含有化合物からm個の活性水素を除いた残基を表す。ここで言う活性水素含有化合物としては、上述のR1で示した活性水素含有化合物が含まれる。但しZで表される活性水素含有化合物はR1の一部と同一であっても構わない。ハンドリングの観点から、少なくとも1つのR1とZは異なる基であることが好ましい。一般式Iにおいて、mは1~10の整数を表す。強度向上剤のハンドリング及びポリウレタンフォームの機械物性引張強度、引裂強度、圧縮硬さ向上の観点から、Zには、水酸基含有化合物、アミノ基含有化合物、これらのAO付加物及びこれらとポリカルボン酸との縮合物を用いることが好ましく、mは1~8が好ましい。本発明において、強度向上剤Aの水酸基価mgKOH/gは、成形時のハンドリング粘度及び引張強度の観点から、0~700が好ましく、さらに好ましくは0~650、次にさらに好ましくは0~600である。なお本発明において、水酸基価はJISK-1557に準拠して測定される。また、Aの水酸基価が0であることは、一般式I中、いずれのR1もYもZも水酸基を有しないことを意味する。本発明において、強度向上剤Aの芳香環濃度mmol/gは、機械物性伸び、引張強度向上の観点から、0.1~10.0が好ましく、さらに好ましくは0.2~9.5、次にさらに好ましくは0.3~9.0である。なお、Aの芳香環濃度は、強度向上剤A1g中の芳香環のモル数を意味する。3価以上のC由来のYの含量は、強度向上剤Aの数平均分子量を基準として、機械物性引張強度、引裂強度、圧縮硬さ向上の観点から、0.5~50重量であることが好ましく、さらに好ましくは4~47重量、次にさらに好ましくは6~45重量である。本発明において、有機物固体Bとは、強度向上剤A及びポリオールPに溶解しない有機物のことである。溶解しないとは、25°Cで、強度向上剤A又はポリオールPの100gに対し、0.1g以下しか溶解しないとの意味である。有機物固体Bは、結晶性又は非晶性の有機物固体が含まれる。硬さの観点から結晶性の有機物が好ましい。結晶性の有機物固体Bとしては、結晶性多糖、有機酸金属塩及びジウレア化合物が含まれる。結晶性多糖としては、デンプン、デキストリン、グリコーゲン及びセルロースが含まれる。強度向上の観点から、セルロースが好ましく、さらに好ましくは結晶性セルロースである。なお、結晶性セルロースにおいて、セルロースとは、Dグルコピラノースがβ14グリコシド結合したホモ多糖である。また、結晶性とはセルロースの結晶構造においてアモルファス部の割合が少ない状態を示す。有機酸金属塩としては、オクチル酸亜鉛、オクチル酸錫、ナフテン酸亜鉛、ナフテン酸コバルト、ステアリン酸スズ、ステアリン酸亜鉛及びポリメタクリル酸亜鉛等が挙げられる。強度向上の観点から、ポリメタクリル酸亜鉛が好ましい。ポリメタクリル酸亜鉛としては、必須構成単位としてメタクリル酸亜鉛を含む共重合体も含まれ、強度向上の観点から、メタクリル酸メチルを主成分とするビニル化合物90~99.8モルとジメタアクリル酸亜鉛0.2~10モルからなる共重合体が好ましい。ジウレア化合物とは、芳香族モノアミンとジイソシアネート化合物とを反応させて得られる化合物が含まれる。芳香族モノアミンとしては、アニリン、メタクロロアニリン、メタブロモアニリン、メタトルイジン及びこれらの混合物が挙げられる。ジイソシアネート化合物としては、ジフェニルメタンジイソシアネート、ジフェニルメタンジイソシアネートの水素化物、イソホロンジイソシアネート及びこれらの混合物が挙げられる。特に好ましいジウレア化合物は、強度向上の観点からアニリンと4,4 ́-ジフェニルメタンジイソシアネートの反応生成物である。本発明において、ポリオール組成物C中に分散された有機物固体Bの形状は特に限定なく、球状、回転楕円体状、平板状等いずれの形状でもよいが、ポリウレタン樹脂の機械物性の観点から、球状が好ましい。C中に分散された有機物固体Bの体積平均粒子径は、ポリオール組成物の取り扱い性及びポリウレタンの機械物性の観点から0.01~500μmが好ましく、さらに好ましくは0.02~250μm、次にさらに好ましくは0.05~100μm、特に好ましくは0.1~50μmである。体積平均粒径はレーザー光の透過率が70~90となるように、メタノールで希釈し、下記の粒度分布測定装置にて体積平均粒径μmを測定することで求められる。装置:堀場製作所製LA-750測定原理:Mie散乱理論測定範囲:0.01μm~500μm溶液注入量:He-Neレーザー測定時間:20秒有機物固体Bの含有量は、ポリウレタンフォーム製造用ポリオール組成物Cの重量を基準として、0.1~55重量であることが好ましく、さらに好ましくは5~45重量、特に好ましくは10~40重量である。この範囲であると、ポリウレタンの機械特性及びBの分散性の観点から好ましい。有機物固体Bを分散させる方法は公知のいかなる方法でも良い。例えばジメチルホルムアミドに分散させた有機物固体B全量を、強度向上剤A若しくは後述するポリオールPに一括で投入又は分割投入し、ホモミキサー等で分散後、130°C、0.01MPaでDMFを除去する方法が挙げられる。Bの分散性の観点から好ましいのは、Bを分割投入し、混合する方法である。ポリウレタンフォーム製造用ポリオール組成物Cの重量を基準とする強度向上剤Aの含有量は、機械物性伸び、引張強度向上の観点から、0.1~100重量が好ましく、さらに好ましくは0.5~80重量、特に好ましくは1.0~60重量である。なお、本発明においては、使用する重合体ポリオールにAが含まれている場合も、CにAが含有されているものとして取り扱う。本発明のポリウレタンフォーム製造用ポリオール組成物Cは、上記の強度向上剤A及び有機物固体B以外に、ポリオールPを必須成分として含有してもよい。ポリオールPとしては、具体的には下記の多価アルコール、ポリエーテルポリオール及びポリエステルポリオール等の公知のポリオールであってA以外の物が含まれる。多価アルコールとしては、炭素数2~20の2価アルコール、炭素数3~20の3価アルコール及び炭素数5~20の4~8価アルコール等が挙げられる。炭素数2~20の2価アルコールとしては、脂肪族ジオールエチレングリコール、プロピレングリコール、1,3-及び1,4-ブタンジオール、1,6-ヘキサンジオール並びにネオペンチルグリコール等及び脂環式ジオールシクロヘキサンジオール及びシクロヘキサンジメタノール等が挙げられる。炭素数3~20の3価アルコールとしては、脂肪族トリオールグリセリン及びトリメチロールプロパン等が挙げられる。炭素数5~20の4~8価の多価アルコールとしては、脂肪族ポリオールペンタエリスリトール、ソルビトール、マンニトール、ソルビタン、ジグリセリン及びジペンタエリスリトール等並びに糖類ショ糖、グルコース、マンノース、フルクトース、メチルグルコシド及びその誘導体が挙げられる。ポリエーテルポリオールとしては、多価アルコールのAO付加物が挙げられる。AOとしては前述のAOが挙げられ、性状や反応性の観点から、PO、EO及び1,2ブチレンオキサイドが好ましい。AOを2種以上使用する場合例えば、PO及びEOの付加方法としては、ブロック付加であってもランダム付加であってもよく、これらの併用であってもよい。ポリエステルポリオールとしては、多価水酸基含有化合物前記の多価アルコール及び前記ポリエーテルポリオールと芳香族ポリカルボン酸前述したもの等及び脂肪族ポリカルボン酸前述したもの等、これらの無水物並びにこれらの低級アルキルアルキル基の炭素数が1~4エステル等のエステル形成性誘導体無水フタル酸及びテレフタル酸ジメチル等との縮合反応生成物;前記多価アルコールの前記カルボン酸無水物及びAOの付加反応物;これらのAOEO、PO等付加反応物;ポリラクトンポリオール{例えば前記多価アルコールを開始剤としてラクトンε-カプロラクトン等を開環重合させることにより得られるもの};並びにポリカーボネートポリオール例えば前記多価アルコールとアルキレンカーボネートとの反応物等が挙げられる。これら以外の各種ポリオールとしては、重合体ポリオール、ポリブタジエンポリオール等のポリジエンポリオール及びそれらの水添物;アクリル系ポリオール、特開昭58-57413号公報及び特開昭58-57414号公報等に記載された水酸基含有ビニル重合体;ヒマシ油等の天然油系ポリオール;天然油系ポリオールの変性物;等が挙げられる。ポリオールPを使用する場合、ポリウレタンフォーム製造用ポリオール組成物Cを製造するには、強度向上剤A、有機固体物B及びポリオールPを混合すればよく、その方法は公知のいかなる方法でも良い。ポリオールPの水酸基価mgKOH/gは、成形時のハンドリング粘度及び引張強度の観点から、28~561が好ましく、官能基数は2~8が好ましい。本発明のポリウレタンフォームの製造方法において、ポリウレタンフォーム製造用ポリオール組成物Cと有機ポリイソシアネート成分Dとを、発泡剤、触媒及び整泡剤の存在下に反応させてポリウレタンフォームを形成させる。Aを単独で使用する場合、すなわちポリオールPを使用しない場合には、Aが水酸基を有すること、すなわち、一般式I中、R1、Y及びZのうち、いずれか1つ以上が水酸基を有することが好ましい。有機ポリイソシアネート成分Dとしては、通常ポリウレタンフォームに使用される有機ポリイオシアネートはすべて使用でき、芳香族ポリイソシアネート、脂肪族ポリイソシアネート、脂環式ポリイソシアネート、芳香脂肪族ポリイソシアネート、これらの変性物ウレタン基、カルボジイミド基、アロファネート基、ウレア基、ビューレット基、イソシアヌレート基及びオキサゾリドン基含有変性物等及びこれらの2種以上の混合物が挙げられる。芳香族ポリイソシアネートとしては、炭素数NCO基中の炭素を除く;以下のポリイソシアネートも同様が6~16の芳香族ジイソシアネート、炭素数6~20の芳香族トリイソシアネート及びこれらのイソシアネートの粗製物等が挙げられる。具体例としては、1,3-及び1,4-フェニレンジイソシアネート、2,4-及び2,6-トリレンジイソシアネートTDI、粗製TDI、2,4’-及び4,4’-ジフェニルメタンジイソシアネートMDI、ポリメチレンポリフェニレンポリイソシアネート粗製MDI、ナフチレン-1,5-ジイソシアネート並びにトリフェニルメタン-4,4’,4’’-トリイソシアネート等が挙げられる。脂肪族ポリイソシアネートとしては、炭素数6~10の脂肪族ジイソシアネート等が挙げられる。具体例としては、1,6-ヘキサメチレンジイソシアネート、2,2,4-トリメチルヘキサメチレンジイソシアネート及びリジンジイソシアネート等が挙げられる。脂環式ポリイソシアネートとしては、炭素数6~16の脂環式ジイソシアネート等が挙げられる。具体例としては、イソホロンジイソシアネート、4,4’-ジシクロヘキシルメタンジイソシアネート、1,4-シクロヘキサンジイソシアネート及びノルボルナンジイソシアネート等が挙げられる。芳香脂肪族イソシアネートとしては、炭素数8~12の芳香脂肪族ジイソシアネート等が挙げられる。具体例としては、キシリレンジイソシアネート及びα,α,α’,α’-テトラメチルキシリレンジイソシアネート等が挙げられる。変性ポリイソシアネートの具体例としては、カルボジイミド変性MDI等が挙げられる。これらの中で、反応性及びポリウレタンフォームの機械物性引張強度、引裂強度、圧縮硬さの観点から、芳香族ポリイソシアネートが好ましく、さらに好ましくは、TDI、粗製TDI、MDI、粗製MDI及びこれらのイソシアネートの変性物、特に好ましくは、TDI、MDI及び粗製MDIである。発泡剤としては、水、液化炭酸ガス及び沸点が-5~70°Cの低沸点化合物が含まれる。低沸点化合物には、水素原子含有ハロゲン化炭化水素及び低沸点炭化水素等が含まれる。水素原子含有ハロゲン化炭化水素及び低沸点炭化水素の具体例としては、塩化メチレン、HCFCハイドロクロロフルオロカーボンHCFC-123、HCFC-141b及びHCFC-142b等;HFCハイドロフルオロカーボンHFC-152a、HFC-356mff、HFC-236ea、HFC-245ca、HFC-245fa及びHFC-365mfc等、ブタン、ペンタン及びシクロペンタン等が挙げられる。これらのうち、成形性の観点から、水、液化炭酸ガス、塩化メチレン、シクロペンタン、HCFC-141b、HFC-134a、HFC-356mff、HFC-236ea、HFC-245ca、HFC-245fa、HFC-365mfc及びこれらの2種以上の混合物を発泡剤として使用するのが好ましい。発泡剤のうち、水の使用量は、フォーム形成時のフォーム密度、スコーチ発生の抑制の観点から、ウレタンフォーム製造時に使用するポリオール成分ポリウレタンフォーム製造用ポリオール組成物C}100重量部に対して、1.0~8.0重量部が好ましく、さらに好ましくは1.5~7.0重量部である。低沸点化合物の使用量は、成形不良の観点から、ポリオール成分100重量部に対して、30重量部以下が好ましく、さらに好ましくは5~25重量部である。液化炭酸ガスは、30重量部以下が好ましく、さらに好ましくは1~25重量部である。触媒としては、ウレタン化反応を促進するすべての触媒を使用でき、3級アミン{トリエチレンジアミン、N-エチルモルフォリン、ジエチルエタノールアミン、テトラメチルエチレンジアミン、1,2-ジメチルイミダゾール、1-メチルイミダゾール、1,8-ジアザビシクロ-[5,4,0]-ウンデセン-7、ビスN,N-ジメチルアミノ-2-エチルエーテル及びN,N,N’,N’-テトラメチルヘキサメチレンジアミン等}、及び/又はカルボン酸金属塩酢酸カリウム、オクチル酸カリウム、オクチル酸第一スズ、ジラウリル酸ジブチル第二スズ及びオクチル酸鉛等が挙げられる。触媒の使用量は、機械物性引張強度、引裂強度、圧縮硬さ向上の観点から、ウレタンフォーム製造時に使用するポリオール成分100重量部に対して、0.01~5.0重量部が好ましく、さらに好ましくは0.1~2.0重量部である。整泡剤としては、通常のポリウレタンフォームの製造に用いられるものはすべて使用でき、ジメチルシロキサン系整泡剤[東レダウコーニング株製のSRX-253、PRX-607等]及びポリエーテル変性ジメチルシロキサン系整泡剤[東レダウコーニング株製のL-540、SZ-1142、L-3601、SRX-294A、SH-193、SZ-1720、SZ-1675t、SF-2936F及びデグサジャパン株製B-4900等]が挙げられる。整泡剤の使用量は、機械物性伸び、引張強度、機械物性の経時変化及びフォームの変色の観点から、ポリオール成分100重量部に対して、0.5~5.0重量部が好ましく、さらに好ましくは1.0~3.0重量部である。本発明のポリウレタンフォームの製造方法においては、必要により、さらに以下に述べるその他の助剤を用い、その存在下で反応させてもよい。その他の助剤としては、着色剤染料及び顔料、可塑剤フタル酸エステル及びアジピン酸エステル等、有機充填剤合成短繊維、熱可塑性又は熱硬化性樹脂からなる中空微小球等、難燃剤リン酸エステル及びハロゲン化リン酸エステル等、老化防止剤トリアゾール及びベンゾフェノン等、酸化防止剤ヒンダードフェノール及びヒンダードアミン等等の公知の補助成分が挙げられる。これら助剤の添加量としては、ポリオール成分100重量部に対して、着色剤は、1重量部以下が好ましい。可塑剤は、10重量部以下が好ましく、さらに好ましくは5重量部以下である。有機充填剤は、50重量部以下が好ましく、さらに好ましくは30重量部以下である。難燃剤は、30重量部以下が好ましく、さらに好ましくは2~20重量部である。老化防止剤は、1重量部以下が好ましく、さらに好ましくは0.01~0.5重量部である。抗酸化剤は、1重量部以下が好ましく、さらに好ましくは0.01~0.5重量部である。助剤の合計使用量は、50重量部以下が好ましく、さらに好ましくは0.2~30重量部である。本発明の製造方法において、ポリウレタンフォームの製造に際してのイソシアネート指数インデックス[NCO基/活性水素原子含有基の当量比×100]は、成形性の観点、機械物性引張強度、引裂強度、圧縮硬さの観点から、70~150が好ましく、さらに好ましくは80~130、特に好ましくは90~120である。本発明の方法によるポリウレタンフォームの製造方法の具体例の一例を示せば、下記の通りである。まず、ポリウレタンフォーム製造用ポリオール組成物C、発泡剤、触媒、整泡剤並びに必要によりその他の添加剤を所定量混合する。次いでポリウレタンフォーム発泡機又は攪拌機を使用して、この混合物と有機ポリイソシアネート成分とを急速混合する。得られた混合液発泡原液を連続発泡してポリウレタンフォームを得ることができる。また、密閉型又は開放型のモールド金属製又は樹脂製に注入し、ウレタン化反応を行わせ、所定時間硬化後、脱型してポリウレタンフォームを得ることもできる。本発明の方法で得られたポリウレタンフォームは、車両用クッション用、家具建材用、衣料用、電気機器用、電子機器用又は包装用として好適に使用される。以下、実施例により本発明をさらに説明するが、本発明はこれにより限定されるものではない。製造例1[強度向上剤A-1の製造]攪拌装置、温度制御装置付きのステンレス製オートクレーブに、グリセリンPOEO付加物三洋化成工業株式会社製PL-910;数平均分子量900のグリセリンPOEO付加物、EO含量10重量、水酸基価1241モル、無水トリメリット酸2モル及びアルカリ触媒N-エチルモルフォリン0.010モルを仕込み、窒素雰囲気下、0.20MPa、120±10°Cで1時間反応させハーフエステル化を行った。その後EO4モルを80±10°C、圧力0.50MPa以下となるよう制御しながら、5時間かけて滴下した後、80±10°Cで1時間熟成した。熟成終了後、アルカリ触媒を10kPaにて1時間減圧除去して、強度向上剤A-1を得た。水酸基価mgKOH/g=154、数平均分子量=1460製造例2[強度向上剤A-2の製造]攪拌装置、温度制御装置付きのステンレス製オートクレーブに、エチレングリコールEO付加物三洋化成工業株式会社製PEG-200;数平均分子量200のエチレングリコールEO付加物、水酸基価5601モル、無水トリメリット酸2モル及びアルカリ触媒N-エチルモルフォリン0.010モルを仕込み、窒素雰囲気下、0.20MPa、120±10°Cで1時間反応させハーフエステル化を行った。その後EO4モルを80±10°C、圧力0.50MPa以下となるよう制御しながら、5時間かけて滴下した後、80±10°Cで1時間熟成した。熟成終了後、アルカリ触媒を10kPaにて1時間減圧除去して、強度向上剤A-2を得た。水酸基価mgKOH/g=295、数平均分子量=760製造例3[結晶性セルロースB-1の製造]セルロース100重量部製品名KCフロック日本製紙ケミカル株社製を64重量硫酸水溶液20重量部に投入し、攪拌下、温度45°Cで3時間加水分解後、その水溶液を12,000rpmで10分間遠心分離し、硫酸水溶液を除去した。残渣を温度-30°C、圧力0.01MPaの条件下、3時間フリーズドライし結晶化度80~95の結晶性セルロースB-1を得た。製造例4[メタクリル酸亜鉛粒子B-2の製造]メタクリル酸亜鉛製品名サンエステルSK-30三新化学工業社製219g及びエタノール和光純薬工業株製特級試薬を混合して10リットルとし、原料液とした。この原料液を78°Cに昇温、保持し、2リットル/時間の速度で3時間留出させ、4リットルの前駆体溶液を得た。続いて当該前駆体溶液を30°C迄冷却した後、水酸化ナトリウム56g和光純薬工業株製特級試薬を含有する6リットルのエタノールを300ml/分の速度で加えた即ち、水酸化ナトリウムの添加量はメタクリル酸亜鉛100モルに対して140モルである。得られたコロイドは透明ないし半透明で、凝集による沈殿は24時間の間認められなかった。得られた粒子を、200°Cで真空乾燥してアルコールを留去した後、空気雰囲気下800°Cで1時間焼成して、メタクリル酸亜鉛微粒子白色粉末B-2を得た。製造例5[ジウレア化合物分散ポリオールB-3の製造]温度計、攪拌機、窒素シール管を備えた4つ口フラスコに、アニリン2.2部を三官能性ポリオール旭電化工業製、EL-823、分子量5000995部に溶かして60°Cで30分間攪拌混合した。次に、MDI日本ポリウレタン工業製、ミリオネートMT2.8部加えて60°Cで1時間反応させるとジウレア化合物を0.5含有する白色のジウレア化合物分散ポリオールB-3を得た。実施例1~45各種強度向上剤Aと各種有機物固体Bと各種ポリオールPを1リットルフラスコに加え、分散機TKホモミキサー、特殊機化株で16,000rpm、25°C、15分間分散し、ウレタンフォーム製造用ポリオール組成物Cを作成した。ポリオールの組成は表1~表5に記載した。比較例1~6各種有機物固体Bを加えないこと以外は実施例1~45と同様に行い、ウレタンフォーム製造用ポリオール組成物を作成した。ポリオールの組成は表1~表5に記載した。<実施例実施例1~18及び比較例1~2で製造したポリオール組成物を用いて、表1に示した配合処方に従って、下記の発泡条件により発泡して軟質ポリウレタンフォームを作製し、一昼夜温度25°C、湿度50にて24時間放置後のフォームのコア密度kg/m3、硬さ25ILD、kgf/314cm2、引裂強度kgf/cm、引張強度kgf/cm2、伸びを測定した。発泡条件BOXSIZE:250mm×250mm×250mm材質:木材ミキシング方法:ハンドミキシング必要試薬を所定の容器に必要量仕込んだ後、攪拌羽を容器中に挿入し回転数5000回転/分で6~20秒間攪拌させる発泡方法ミキシング時間:6~20秒撹拌羽回転数:5000回転/分表1~表2におけるポリウレタンフォーム原料は次の通りである。1.触媒触媒-1:エアプロダクツジャパン株製DABCO-33LVトリエチレンジアミンの33重量ジプロピレングリコール溶液触媒-2:オクチル酸スズ商品名:日東化成株製ネオスタンU-28オクチル酸第1スズ2.整泡剤整泡剤-1:東レダウコーニング製L-5403.有機イソシアネート成分D-1TDI:NCO=48.3商品名:コロネートT-80、日本ポリウレタン工業株製4.ポリオールP-1:グリセリンPO付加物、水酸基価56、芳香環濃度mmol/g=05.発泡剤発泡剤-1:水<試験方法>各項目の測定方法は下記の通りである。得られた結果を表1に示す。フォーム物性の測定方法及び単位を以下に示す。コア密度:JISK6400に準拠、単位はkg/m3硬さ25-ILD:JISK6400に準拠、単位はkgf/314cm2引張強度:JISK6400に準拠、単位はkgf/cm2引裂強度:JISK6400に準拠、単位はkgf/cm伸び率:JISK6400に準拠、単位は表1~表2において、本発明実施例のウレタンフォームは、従来技術により得られる比較例のウレタンフォームよりも、フォーム物性、特にフォーム硬さや引張強度、引裂強度が向上している。実施例19~27及び比較例3~4で製造したポリオール組成物を用いて、表3に示した発泡処方に従って、下記の発泡条件により軟質ポリウレタンフォームを金型内で発泡してフォームを形成後、金型から取り出し一昼夜放置後の軟質ポリウレタンフォーム諸物性を測定した。物性の測定値も表3にそれぞれ記載した。発泡条件金型SIZE:40cm×40cm×10cm高さ金型温度:65°C金型材質:アルミミキシング方法:高圧ウレタン発泡機ポリマーエンジニアリング社製ポリオールプレミックスとイソシアネートとを15MPaで混合実施例及び比較例における軟質HRポリウレタンフォームの原料は、前述の実施例及び比較例で示した物と同様の物を使用し、それ以外の物は次の通りである。1.触媒触媒-3:東ソー株社製TOYOCATETビスジメチルアミノエチルエーテルの70重量ジプロピレングリコール溶液2.整泡剤整泡剤-2:EVONIK社製TEGOSTABB8737LF3.有機イソシアネート成分D-2日本ポリウレタン工業株社製CE-729TDI-802,4-及び2,6-TDI、2,4-体の比率が80/粗製MDI平均官能基数:2.9=80/20重量比4.ポリオールP-2:グリセリンのPOとEOのブロック付加物、水酸基価34、EO単位の合計10、芳香環濃度mmol/g=0P-3:ペンタエリスリトールにPOとEOをブロック付加させて得られた平均官能基数4.0、水酸基価28、EO単位の合計=14のポリオキシエチレンポリオキシプロピレンポリオールP-4:グリセリンにPOとEOをブロック付加させて得られた平均官能基数3.0、水酸基価34、EO単位の合計=14のポリオキシエチレンポリオキシプロピレンポリオール中で、スチレンとアクリロニトリル重量比:30/70を共重合させた重合体ポリオール重合体含量30。水酸基価24。各項目の測定方法は下記の通りである。得られた結果を表3に示す。フォーム物性の測定方法及び単位を以下に示す。コア密度:JISK6400に準拠、単位はkg/m3硬さ25-ILD:JISK6400に準拠、単位はkgf/314cm2引張強度:JISK6400に準拠、単位はkgf/cm2引裂強度:JISK6400に準拠、単位はkgf/cm伸び率:JISK6400に準拠、単位は表3において、本発明実施例のウレタンフォームは、従来技術により得られる比較例のウレタンフォームよりも、フォーム物性、特にフォーム硬さや引張強度、引裂強度が向上している。実施例28~45及び比較例5~6で製造したポリオール組成物を用いて、表4~表5に示した発泡処方に従って、下記の発泡条件により硬質ポリウレタンフォームを金型内で発泡してフォームを形成し、脱型後一昼夜放置し、硬質ポリウレタンフォーム諸物性を測定した。物性の測定値も表4~表5に記載した。発泡条件金型SIZE:40cm×40cm×5cm高さ金型温度:35°C金型材質:アルミミキシング方法:高圧ウレタン発泡機ポリマーエンジニアリング社製ポリオールプレミックスとイソシアネートとを12MPaで混合実施例及び比較例における硬質ポリウレタンフォームの原料は、前述の実施例で示した物と同様の物を使用し、それ以外の物は次の通りである。1.触媒触媒-4:サンアプロ株製U-CAT1000アミン系触媒2.整泡剤整泡剤-3:東レダウコーニング株製SF-2936F3.有機イソシアネート成分D-3日本ポリウレタン工業株社製ミリオネートMR-200ポリメリックMDI4.ポリオール1ポリオールP-5:蔗糖にPOを付加させて得られた平均官能基数8.0、水酸基価490のポリオキシプロピレンポリオール2ポリオールP-6:ペンタエリスリトールにPOを付加させて得られた平均官5.難燃剤難燃剤-1:大八化学工業株社製TMCPPトリスβ-クロロプロピルホスフェート6.発泡剤発泡剤-2:セントラル硝子株社製HFC-245fa1,1,1,3,3,-ペンタフルオロプロパン各項目の測定方法は下記の通りである。得られた結果を表4~5に示す。密度:JISA9511に準拠、単位はkg/m3圧縮強度:JISA9511に準拠、単位はkPa表4~表5において、本発明実施例のウレタンフォームは、従来技術により得られる比較例のウレタンフォームよりも、圧縮強度が向上している。"